КРАСКА С НИЗКОЙ СВЕТООТРАЖАТЕЛЬНОЙ СПОСОБНОСТЬЮ

1. Способ нанесения покрытия на основу, включающий следующие стадии:
(i) предоставление суспензии красителя и связующего в растворителе, причем отношение красителя к связующему составляет более 40 мас. %, и краситель равномерно диспергирован в растворителе;
-3
(ii) нанесение суспензии на основу способом распыления, причем большая часть растворителя испаряется во время стадии нанесения покрытия способом распыления, что приводит к получению на указанной основе покрытия из красителя и связующего, которое имеет плотность до 0,75 г см; и
(iii) продолжение стадии (ii) до тех пор, пока толщина покрытия не составит по меньшей мере 30 микрометров,
при этом указанный краситель не содержит углеродных нанотрубок.
-2
2. Способ по п. 1, отличающийся тем, что скорость потока суспензии, наносимой на основу во время стадии (ii), составляет от 0,05 г/с до 2 г/с на см.
3. Способ по п. 1 или 2, отличающийся тем, что краситель является красителем на основе углеродной сажи или минеральным черным красителем, таким как черная шпинель, черный диоксид титана, оксид железа, оксид марганца, смешанные оксиды металлов.
4. Способ по любому из предыдущих пунктов, отличающийся тем, что связующее является поливинилацетатом или смесью винилацетата, винилнеодеканоата и сложных эфиров (мет)акриловой кислоты или любым связующим, содержащим компонент с винилацетатной функциональной группой, или связующее имеет акриловую основу.
5. Способ по любому из предыдущих пунктов, отличающийся тем, что растворитель является этилацетатом, ацетоном, пропилацетатом, бутил ацетатом, метилэтилкетоном, этилизопропилкетоном, циклопентаноном, 2-гексаноном, метанолом, этанолом или диметилкарбинолом.
6. Способ по любому из предыдущих пунктов, отличающийся тем, что отношение растворителя к связующему составляет от 2:1 до 14:1.
7. Способ по любому п. 6, отличающийся тем, что отношение растворителя к связующему составляет от 8:1 до 14:1.
8. Способ по любому из предыдущих пунктов, отличающийся тем, что испарение растворителя во время стадии (ii) регулируют таким образом, что полученное покрытие имеет полости, размер которых находится в диапазоне от 100 нм до 700 нм.
9. Способ по любому из предыдущих пунктов, отличающийся тем, что краситель имеет форму частиц.
10. Способ по п. 9, отличающийся тем, что средний размер частиц красителя составляет от 50 нм до 10 мкм.
11. Способ по любому из предыдущих пунктов, отличающийся тем, что отношение красителя к связующему на стадии (i) составляет более 120 мас. %.
12. Способ по любому из предыдущих пунктов, отличающийся тем, что растворитель имеет температуру кипения ниже 120°С.
13. Способ по любому из предыдущих пунктов, включающий следующую дополнительную стадию: (iv) плазменное травление покрытия, полученного на стадии (iii), для селективного удаления связующего из структуры покрытия, создавая тем самым дополнительные оптические улавливающие полости и позволяя большему количеству поглощающего красителя подвергаться воздействию поступающих фотонов.
-2
-2
14. Способ по п. 13, отличающийся тем, что плазменное травление осуществляют при плотности мощности, составляющей от 0,05 Вт⋅см до 0,3 Вт⋅см.
-2
15. Способ по п. 14, отличающийся тем, что плотность мощности равна примерно 0,1 Вт⋅см.
16. Способ по любому из пп. 13-15, отличающийся тем, что плазменное травление осуществляют в течение промежутка времени от 60 секунд до 1200 секунд.
17. Способ по любому из пп. 13-16, отличающийся тем, что плазменное травление осуществляют при давлении, составляющем от 0,1 Торр (13,33 Па) до 2 Торр (266,64 Па).
2
2
2
18. Способ по любому из пп. 13-17, отличающийся тем, что стадию (iv) проводят в присутствии кислорода, смеси O и N или смеси O и Не.
19. Способ по любому из пп. 13-18, включающий следующую дополнительную стадию: (v) подвергание покрытия, полученного на стадии (iv), воздействию плазмы в реакционной камере в присутствии прекурсора покрытия, который включает фторуглерод, для осаждения гидрофобного покрытия по меньшей мере на часть указанного покрытия.
4
2
4
20. Способ по п. 19, отличающийся тем, что прекурсор покрытия является смесью CF и СН.
4
2
4
21. Способ по п. 20, отличающийся тем, что отношение CF к СН составляет от 3:1 до 20:1.
-2
-2
22. Способ по любому из пп. 19-21, отличающийся тем, что стадию (v) проводят при плотности мощности, составляющей от 0,2 Вт⋅см до 0,8 Вт⋅см.
23. Способ по любому из пп. 19-22, отличающийся тем, что стадию (v) проводят в течение промежутка времени от 10 секунд до 600 секунд.
24. Способ по любому из пп. 19-23, отличающийся тем, что стадию (v) проводят при давлении от 0,1 Торр (13,33 Па) до 2 Торр (266,64 Па).
25. Способ по любому из предыдущих пунктов, отличающийся тем, что вязкость суспензии на стадии (i) составляет от 500 сП (0,5 Па⋅с) до 2000 сП (2 Па⋅с).
26. Основа с покрытием, которая может быть получена способом по любому из предыдущих пунктов.